СПОСОБ ПРОИЗВОДСТВА ВЫСОКОПРОЧНОГО ГИПСА
METHOD FOR PRODUCTION OF HIGH-STRENGTH GYPSUM

Изобретение относится к промышленности строительных материалов, а конкретно к способам производства высокопрочного гипса.
Известен способ получения гипсового вяжущего в автоклаве (см. а.с. СССР №578277 от 02.06.76, МКИ С04В 11/02), включающий обработку гипсового камня насыщенным водяным паром при давлении 1-6 ати, продувку сухим теплоносителем при повышенном давлении и окончательную подсушку горячим воздухом, при этом продувку осуществляют сухим теплоносителем с температурой 110-120 градусов Цельсия при давлении 2-8 ати до полного замещения им насыщенного пара, а окончательную подсушку осуществляют циклически: вакууммирование до остаточного давления 360-260 мм рт.ст. - продувка воздухом при температуре 120-150 градусов Цельсия в течение 3-15 минут.
Недостатком известного способа является его низкая производительность и повышенный расход теплоносителя.
В качестве прототипа предлагаемого изобретения принят способ получения высокопрочного строительного гипса способом самозапаривания (см. Г.В.Нагибин и др. Технология теплоизоляционных и гипсовых материалов, М., Высшая школа, 1973 г., стр.321), который заключается в том, что дробленый гипсовый камень загружают в герметически закрывающийся аппарат, где его подвергают сушке и подогреву при температуре 60-70°С, после этого аппарат герметизируют и нагревают дробленый гипс примерно до 124°С, после чего вследствие дегидратации двуводного гипса давление в аппарате достигает 1,3 атм (0,13 МПа), затем подают в аппарат насыщенный пар и нагревают гипсовый камень дымовыми газами, которые подают по находящимся внутри аппарата трубам. После окончания процесса дегидратации осуществляют сушку гипсового камня при атмосферном давлении.
Недостатком известного способа является то, что он имеет невысокую производительность и невысокое качество гипса.
Целью изобретения является устранение указанных недостатков, а именно повышение производительности способа производства высокопрочного гипса и улучшение его качества.
Указанная цель достигается тем, что в способе производства высокопрочного гипса заключающемся в том, что дробленый гипсовый камень загружают в герметически закрывающийся аппарат, повышают температуру внутри аппарата до 60-70°С, после чего аппарат герметизируют и создают в нем избыточное давление 0,13 МПа, нагревают дробленый гипсовый камень до температуры 124°С и осуществляют баротермальную выдержку с последующей сушкой и выгрузкой полученного вяжущего, избыточное давление в 0,13 МПа создают путем нагнетания внутрь аппарата атмосферного воздуха, баротермальную выдержку осуществляют в течение 3-5 часов, во время которой периодически удаляют конденсат, сушку осуществляют в течение 30 минут после снижения давления до 0,1 МПа, затем вакуум-насосом создают разрежение 0,05-0,075 МПа и продолжают сушку до стабилизации температуры и давления.
Заявляемый способ осуществляют следующим образом. Дробленый гипсовый камень загружают в герметически закрывающийся аппарат, затем повышают температуру внутри аппарата до 65°С, после чего аппарат герметизируют и создают в нем избыточное давление в 0,13 МПа, нагревают дробленый гипсовый камень до температуры 124°С и осуществляют баротермальную выдержку с последующей сушкой и выгрузкой полученного вяжущего, причем избыточное давление в 0,13 МПа создают путем нагнетания внутрь аппарата атмосферного воздуха, баротермальную выдержку осуществляют в течение 4 часов, во время которой периодически удаляют конденсат, сушку осуществляют в течение 30 минут после снижения давления до 0,1 МПа, затем вакуум-насосом создают разрежение 0,06 МПа и продолжают сушку до стабилизации температуры и давления.
Осуществление предложенного способа позволит повысить производительность труда при производстве гипса на 20-25%, а прочность гипса повысить более чем на 15%.